(57)【要約】【課題】燃料極で発生する二酸化炭素を除去して、燃料電池の電力を向上させる。【解決手段】燃料電池５００は、固体電解質膜１１４と、固体電解質膜１１４を挟んで設けられた燃料極１０２および酸化剤極１０８と、燃料極１０２に液体燃料を供給する燃料室５０２とを含む。燃料室５０２は、炭酸イオンを捕捉するトラップ剤５０４が導入される。トラップ剤５０４は、金属陽イオンと、金属陽イオンを一定の領域に保持する保持体を含む。【選択図】　　　図１
2004039307.tif 000002
【特許請求の範囲】
【請求項１】
固体電解質膜と、前記固体電解質膜を挟んで設けられた燃料極および酸化剤極と、前記燃料極に液体燃料を供給する燃料供給部と、を含む燃料電池であって、前記燃料極および前記燃料供給部の少なくとも一方に炭酸イオンを捕捉する捕捉剤が導入されたことを特徴とする燃料電池。
【請求項２】
前記捕捉剤は、炭酸イオンを炭酸塩にして捕捉することを特徴とする燃料電池。
【請求項３】
前記捕捉剤は、前記燃料極に導入されたことを特徴とする請求項１または２に記載の燃料電池。
【請求項４】
前記捕捉剤は、前記燃料供給部に導入されたことを特徴とする請求項１または２に記載の燃料電池。
【請求項５】
前記捕捉剤は、炭酸イオンと炭酸塩を形成して沈殿する金属陽イオンを含むことを特徴とする請求項１乃至４いずれかに記載の燃料電池。
【請求項６】
前記金属陽イオンを前記燃料極および前記燃料供給部の少なくとも一方の一定の領域に保持する保持体をさらに含むことを特徴とする請求項５に記載の燃料電池。
【請求項７】
前記保持体は、陰イオンを選択的に通過させるイオン交換膜により構成された容器であって、前記金属陽イオンは、当該容器の中に導入されたことを特徴とする請求項６に記載の燃料電池。
【請求項８】
前記保持体は、吸水性のゲルであって、前記金属陽イオンは、前記ゲル中に保持されたことを特徴とする請求項６に記載の燃料電池。
【請求項９】
前記保持体は、多孔性セラミックスであって、前記金属陽イオンは、前記多孔性セラミックスに担持されたことを特徴とする請求項６に記載の燃料電池。
【請求項１０】
前記保持体は、取り外し可能に構成されたことを特徴とする請求項６乃至９いずれかに記載の燃料電池。
【請求項１１】
陰イオンを選択的に通過させるイオン交換膜をさらに含み、前記金属陽イオンが、前記イオン交換膜によって前記燃料極から隔離された形態で導入されたことを特徴とする請求項５に記載の燃料電池。
【請求項１２】
前記金属陽イオンはアルカリ土類金属であることを特徴とする請求項５乃至１１いずれかに記載の燃料電池。
【請求項１３】
液体燃料を用いる直接型の燃料電池の使用方法であって、液体燃料に溶解した炭酸イオンを捕捉するステップを含むことを特徴とする燃料電池の使用方法。
【請求項１４】
液体燃料を用いる直接型の燃料電池の使用方法であって、燃料極で発生する炭酸イオンを捕捉するステップを含むことを特徴とする燃料電池の使用方法。
【請求項１５】
前記炭酸イオンを捕捉するステップは、前記炭酸イオンを炭酸塩にするステップを含むことを特徴とする請求項１３または１４に記載の燃料電池の使用方法。
【請求項１６】
液体燃料を用いる直接型の燃料電池の使用方法であって、炭酸イオンを捕捉する捕捉剤を用いることを特徴とする燃料電池の使用方法。
【請求項１７】
前記捕捉剤は、炭酸イオンを炭酸塩にすることを特徴とする請求項１６に記載の燃料電池の使用方法。
【請求項１８】
前記捕捉剤は、炭酸塩を形成して沈殿する金属陽イオンを含むことを特徴とする請求項１６または１７に記載の燃料電池の使用方法。
【請求項１９】
前記金属陽イオンはアルカリ土類金属であることを特徴とする請求項１６乃至１８いずれかに記載の燃料電池の使用方法。
【請求項２０】
燃料極で発生する二酸化炭素を炭酸塩として析出させ、二酸化炭素の発生を抑えることを特徴とする燃料電池の使用方法。
【発明の詳細な説明】
【０００１】
【発明の属する技術分野】
本発明は、燃料電池およびその使用方法に関する。
【０００２】
【従来の技術】
燃料電池は、燃料極および酸化剤極と、これらの間に設けられた電解質から構成され、燃料極には燃料が、酸化剤極には酸化剤が供給されて電気化学反応により発電する。燃料としては、一般的には水素が用いられていたが、近年、安価で取り扱いの容易なメタノールを燃料として直接利用する直接型の燃料電池の開発も盛んに行われている。
【０００３】
燃料としてメタノールを用いた場合、燃料極での反応は以下の式（１）のようになる。
ＣＨ３ＯＨ　＋　Ｈ２Ｏ　→　６Ｈ＋　＋　ＣＯ２　＋　６ｅ−　　（１）
【０００４】
また、酸化剤極での反応は以下の式（２）のようになる。
３／２Ｏ２　＋　６Ｈ＋　＋　６ｅ−　→　３Ｈ２Ｏ　　（２）
【０００５】
このように、直接型の燃料電池では、燃料極でメタノール水溶液から水素イオンを得ることができるので、改質器等が不要になり、小型化および軽量化を図ることができる。また、液体のメタノール水溶液を燃料とするため、エネルギー密度が非常に高いという特徴がある。
【０００６】
燃料電池は、電解質の違いによって多くの種類に分類されるが、一般的には、アルカリ型、固体高分子型、リン酸型、溶融炭酸塩型、固体電解質型に大別される。なかでも、固体高分子型燃料電池は、高出力を得ることができることから注目されている。
【０００７】
図９は、一般的な固体高分子型燃料電池の単位セルを示す斜視図である。この固体高分子型燃料電池は、パーフルオロスルフォン酸膜等からなる固体高分子電解質膜２６６の両面に燃料極２６２と酸化剤極２６４が接合した接合体２６１を備え、これにセパレータ２６８が接合した構成を有している。燃料極２６２および酸化剤極２６４は、たとえばＰｔ等の触媒物質が担持された炭素物質と固体高分子電解質の微粒子との混合体より構成される。
【０００８】
以上の構成において、燃料極２６２に供給された燃料は、燃料極２６２中の細孔を通過して触媒物質に達し、触媒物質により燃料が分解されて、上記式（１）で示したように、水素イオンと電子を生じる。水素イオンは固体高分子電解質膜２６６を通って酸化剤極２６４に達し、酸化剤極２６４に供給された酸素および外部回路から流れ込む電子と反応して上記式（２）に示したように水を生じる。一方、燃料の分解により燃料極２６２で放出された電子は外部回路へ導き出され、外部回路から酸化剤極２６４に流れ込む。この結果、外部回路では燃料極２６２から酸化剤極２６４へ向かって電子が流れ、電力が取り出される。
【０００９】
【発明が解決しようとする課題】
しかし、メタノール水溶液を燃料とする場合には燃料極２６２においては、上記式（２）にも示したように、水素イオンと電子に加えて二酸化炭素が発生する。燃料極２６２で発生した二酸化炭素は、ある程度の濃度以上になると気泡となる。二酸化炭素の気泡が燃料極２６２近傍に滞留すると、滞留した部分での燃料の供給が阻害されるため、発電効率が低下したり、有効な触媒の表面を減少させて出力の低下が生じる。これにより、燃料電池の性能の低下をもたらす。また、二酸化炭素の気泡を効率よく燃料室から放出しないと燃料室の圧力が高まり、液体燃料の液漏れや電池性能低下等の問題が生じる。このような問題を解決するために、たとえば特開２００１−１０２０７０号公報には、気体分離膜を用いて発生した二酸化炭素ガスを放出させる技術の提案が行われている。しかし、燃料極への燃料の供給を効率よく行うためには、二酸化炭素の気泡の発生自体を抑制する必要がある。
【００１０】
本発明は上記事情を踏まえてなされたものであり、燃料電池の燃料極で発生する二酸化炭素を効率よく除去し、燃料電池の電池効率および出力密度を向上させることを目的とする。
【００１１】
【課題を解決するための手段】
本発明によれば、固体電解質膜と、固体電解質膜を挟んで設けられた燃料極および酸化剤極と、燃料極に液体燃料を供給する燃料供給部と、を含む燃料電池であって、前記燃料極および前記燃料供給部の少なくとも一方に炭酸イオンを捕捉する捕捉剤が導入されたことを特徴とする燃料電池が提供される。固体電解質膜は、燃料極と酸化剤極とで挟持された構成とすることができる。
【００１２】
ここで、液体燃料は、メタノール、エタノール、ジメチルエーテル、または他のアルコール類等、燃料極での反応で二酸化炭素を発生するものを用いることができる。液体燃料は、水溶液とすることができる。「炭酸イオン」は、燃料極で発生した二酸化炭素が液体燃料に溶解し生成したイオンのことであって、ＣＯ３２−およびＨＣＯ３−を含む。捕捉剤は、燃料極および燃料供給部のいずれか一方、または燃料極および燃料供給部にわたって導入することができる。また、ここで燃料極とは、固体電解質膜と燃料極との間、および燃料極の固体電解質膜とは反対側の外面等、燃料極側全ての領域を含む。固体電解質膜としては、高分子固体電解質膜を用いることができる。
【００１３】
この構成によれば、燃料電池の燃料極で発生する二酸化炭素を液体燃料中に溶解した状態で捕捉することができ、二酸化炭素の気泡の発生を抑えることができるので、燃料極への燃料の供給が妨げられずに、発電効率を向上することができる。
【００１４】
捕捉剤は、炭酸イオンを炭酸塩にして捕捉することができる。ここで、炭酸塩は、正塩、炭酸水素塩、または炭酸水酸化物塩のいずれであってもよい。
【００１５】
捕捉剤は、燃料極に導入することができる。これにより、燃料極で発生した二酸化炭素を速やかに除去することができ、燃料極における二酸化炭素の気泡の発生を阻止することができる。
【００１６】
捕捉剤は、燃料供給部に導入することもできる。ここで、燃料供給部とは、燃料極を含む燃料室、また燃料タンクや燃料供給路等、燃料極と空間的に連結された領域をいう。これにより、燃料極で発生した二酸化炭素を炭酸塩として捕捉した場合でも、燃料極への燃料の供給をスムーズに行うことができ、燃料電池の発電効率を良好に保つことができる。
【００１７】
なお、捕捉剤は、炭酸塩を形成して沈殿する金属陽イオンを含むことができる。金属陽イオンは、たとえば塩化物等、塩の形で燃料電池の前記燃料極および前記燃料供給部の少なくとも一方に導入することができる。
【００１８】
燃料電池は、炭酸塩を形成して沈殿する金属陽イオンを前記燃料極および前記燃料供給部の少なくとも一方の一定の領域に保持する保持体をさらに含むことができる。これにより、金属陽イオンを、たとえば燃料極近傍や燃料極から離れた位置等、所望の位置に配置することができる。金属陽イオンは保持体に保持されるので、液体燃料を循環して使用する場合であっても、金属陽イオンが液体燃料とともに燃料供給部から流出するのを防ぐことができる。さらに、この保持体は金属陽イオンと炭酸イオンの炭酸塩をも一定の領域に保持することができるので、生成した炭酸塩を保持体とともに容易に回収することができる。
【００１９】
上記の保持体は、陰イオンを選択的に通過させるイオン交換膜により構成された容器とすることができ、当該容器の中に金属イオンを導入することができる。ここで、容器は少なくとも一部がイオン交換膜により形成されていればよい。この構成によれば、金属陽イオンはイオン交換膜を通過しないので、容器中に金属陽イオンを保持することができる。そのため、イオン交換膜を通過して容器内に取り込まれた炭酸イオンと金属陽イオンとの炭酸塩を容器内に保持することができ、炭酸塩の回収を容易に行うことができる。
【００２０】
保持体は、吸水性のゲルとすることができ、ゲル中に金属陽イオンを保持することができる。この構成によれば、金属陽イオンはゲル中またはその周囲に保持されるので、ゲル近傍に金属陽イオンを保持することができる。そのため、液体燃料中の炭酸イオンと金属陽イオンとの炭酸塩をゲル近傍に保持することができ、炭酸塩の回収を容易に行うことができる。
【００２１】
保持体は、多孔性セラミックスとすることができ、多孔性セラミックスに金属陽イオンを担持させることができる。この構成によれば、多孔性セラミックス表面に金属陽イオンを担持することができる。そのため、液体燃料中の炭酸イオンと金属陽イオンとの炭酸塩を多孔性セラミックス表面に保持することができ、炭酸塩の回収を容易に行うことができる。
【００２２】
保持体は、取り外し可能に構成することができる。これにより、炭酸塩の回収および新たな保持剤の導入を容易に行うことができる。
【００２３】
本発明の燃料電池は、陰イオンを選択的に通過させるイオン交換膜をさらに含むことができ金属陽イオンが、イオン交換膜によって燃料極から隔離された形態で導入された構成を採用することができる。これにより、金属陽イオンと炭酸イオンとの炭酸塩を燃料極から隔てた位置に生成させることができるので、燃料極への液体燃料の供給を妨げることなく、燃料電池の発電効率を良好に保つことができる。
【００２４】
炭酸塩を形成して沈殿する金属陽イオンはアルカリ土類金属とすることができる。また、金属陽イオンは、アルカリ土類金属に限定することなく、炭酸塩としたときに、水溶液への溶解度の低い金属を用いることができる。これにより、炭酸塩が析出するので、液体燃料中から容易に分離することができる。
【００２５】
本発明によれば、液体燃料を用いる直接型の燃料電池の使用方法であって、液体燃料に溶解した炭酸イオンを捕捉するステップを含むことを特徴とする燃料電池の使用方法が提供される。
【００２６】
本発明によれば、液体燃料を用いる直接型の燃料電池の使用方法であって、燃料極で発生する炭酸イオンを捕捉するステップを含むことを特徴とする燃料電池の使用方法が提供される。
【００２７】
炭酸イオンを捕捉するステップは、炭酸イオンを炭酸塩にするステップを含むことができる。
【００２８】
本発明によれば、液体燃料を用いる直接型の燃料電池の使用方法であって、炭酸イオンを捕捉する捕捉剤を用いることを特徴とする燃料電池の使用方法が提供される。捕捉剤は、炭酸イオンを炭酸塩にすることができる。
【００２９】
捕捉剤は、炭酸塩を形成して沈殿する金属陽イオンを含むことができる。金属陽イオンはアルカリ土類金属とすることができる。
【００３０】
本発明によれば、燃料極で発生する二酸化炭素を炭酸塩として析出させ、二酸化炭素の発生を抑えることを特徴とする燃料電池の使用方法が提供される。本発明の方法によれば、燃料極で発生する二酸化炭素を液体燃料に溶解した状態で炭酸塩として析出させるので、二酸化炭素の気泡の発生を抑えることができる。これにより、燃料極への燃料の供給が妨げられないので、発電効率を向上することができる。ここで、金属陽イオンは、たとえばアルカリ土類金属とすることができる。
【００３１】
【発明の実施の形態】
（第一の実施の形態）
図１は本発明の第一の実施の形態における燃料電池を模式的に示した上面断面図である。燃料電池５００は、燃料極１０２、酸化剤極１０８および固体電解質膜１１４から構成される。酸化剤極１０８には酸化剤１２６が導入される。燃料極１０２は、燃料１２４を収容する燃料室５０２と、燃料室５０２に導入されたトラップ剤５０４とをさらに含む。ここで、トラップ剤５０４は、燃料極１０２において発生する二酸化炭素を炭酸塩として析出させて、燃料室５０２における二酸化炭素の含有量を減らす捕捉剤と、その捕捉剤を一定の領域に保持する保持体の役割を有する。トラップ剤５０４は、燃料中に溶解した炭酸イオンまたは炭酸水素イオンと炭酸塩を形成して析出する金属陽イオンを含む。
【００３２】
本実施の形態において、トラップ剤５０４は、金属陽イオンを含有する吸水性のゲルにより構成され、燃料室５０２の側壁に設けられる。金属陽イオンとしては、炭酸イオンまたは炭酸水素イオンと炭酸塩を形成して沈殿するものであればどのような金属陽イオンを用いることもできるが、たとえば、Ｂｅ、Ｍｇ、Ｃａ等のアルカリ土類金属のイオンを好ましく用いることができる。これらは、炭酸塩の溶解度積が小さいからである。
【００３３】
吸水性のゲルとしては、たとえば、寒天、ゼラチン、各種多糖類、ポリビニルアルコールゲル、デンプンーアクリロニトリル系のグラフト共重合体、ポリアクリル酸塩、ポリアクリルアミドカルボキシメチルセルロース、アルギン酸塩等を用いることができる。これらの水溶液に金属陽イオンを加えた後、ゲル化操作を行う。寒天、ゼラチン、各種多糖類、ポリビニルアルコールゲル等の水溶液は加熱・冷却操作を加えることによりゲル化することができる。ポリアクリル酸塩、カルボキシメチルセルロース、アルギン酸塩の水溶液は、多価の金属陽イオンを加えることによりゲル化することができる。
【００３４】
固体電解質膜１１４は、燃料極１０２と酸化剤極１０８を隔てるとともに、両者の間で水素イオンを移動させる役割を有する。このため、固体電解質膜１１４は、水素イオンの伝導性が高い膜であることが好ましい。また、化学的に安定であって機械的強度が高いことが好ましい。
【００３５】
固体電解質膜１１４を構成する材料としては、スルフォン基、リン酸基等の強酸基や、カルボキシル基等の弱酸基等の極性基を有する有機高分子が好ましく用いられる。こうした有機高分子として、スルフォン化ポリ（４−フェノキシベンゾイル−１，４−フェニレン）、アルキルスルフォン化ポリベンゾイミダゾール等の芳香族縮合系高分子；スルフォン基含有パーフルオロカーボン（ナフィオン（デュポン社製）（登録商標）、アシプレックス（旭化成社製））；カルボキシル基含有パーフルオロカーボン（フレミオンＳ膜（旭硝子社製）（登録商標））；等が例示される。
【００３６】
燃料極１０２および酸化剤極１０８は、それぞれ、触媒を担持した炭素粒子と固体電解質の微粒子とを含む燃料極側触媒層１０６および酸化剤極側触媒層１１２を基体１０４および基体１１０上に形成した構成とすることができる。基体１０４および基体１１０の表面は撥水処理してもよい。
【００３７】
燃料極側触媒層１０６の触媒としては、白金、金、銀、ルテニウム、ロジウム、パラジウム、オスミウム、イリジウム、コバルト、ニッケル、レニウム、リチウム、ランタン、ストロンチウム、イットリウム、またはこれらの合金等が例示される。酸化剤極側触媒層１１２の触媒としては、燃料極側触媒層１０６と同様のものを用いることができ、上記例示物質を使用することができる。なお、燃料極側触媒層１０６および酸化剤極側触媒層１１２の触媒は同じものを用いても異なるものを用いてもどちらでもよい。
【００３８】
触媒を担持する炭素粒子としては、アセチレンブラック（デンカブラック（電気化学社製）（登録商標）、ＸＣ７２（Ｖｕｌｃａｎ社製）等）、ケッチェンブラック、カーボンナノチューブ、カーボンナノホーン等が例示される。炭素粒子の粒径は、たとえば、０．０１〜０．１μｍ、好ましくは０．０２〜０．０６μｍとする。
【００３９】
燃料極側触媒層１０６および酸化剤極側触媒層１１２における固体電解質の微粒子は、同一のものであっても異なるものであってもよい。ここで、固体電解質の微粒子は、固体電解質膜１１４と同じ材料を用いることができるが、固体電解質膜１１４とは異なる材料や、複数の材料を用いることもできる。
【００４０】
燃料極１０２、酸化剤極１０８ともに、基体１０４および基体１１０としては、カーボンペーパー、カーボンの成形体、カーボンの焼結体、焼結金属、発泡金属等の多孔性基体を用いることができる。また、基体１０４および基体１１０の撥水処理にはポリテトラフルオロエチレン等の撥水剤を用いることができる。
【００４１】
燃料としては、メタノール、エタノール、ジメチルエーテル、または他のアルコール類等の有機液体燃料を用いることができる。有機液体燃料は、水溶液とすることができる。酸化剤としては、通常、空気を用いることができるが、酸素ガスを供給してもよい。
【００４２】
本発明における燃料電池５００の製造方法は特に制限がないが、たとえば以下のようにして製造することができる。まず、一般的に用いられている含浸法によって炭素粒子に触媒を担持させる。次に触媒を担持させた炭素粒子と固体電解質の微粒子を溶媒に分散させ、ペースト状としたのち、撥水化処理を行った基体１０４または基体１１０に塗布、乾燥させることによって燃料極１０２および酸化剤極１０８が得られる。
【００４３】
ここで、炭素粒子の粒径は、たとえば０．０１〜０．１μｍとする。また、固体電解質の微粒子の粒径は、たとえば０．０５〜１μｍとする。炭素粒子と固体電解質の微粒子とは、たとえば、重量比で２：１〜４０：１の範囲で用いられる。また、ペースト中の水と溶質との重量比は、たとえば、１：２〜１０：１程度とする。触媒粒子の粒径は、たとえば１ｎｍ〜１０ｎｍとする。基体１０４または基体１１０へのペーストの塗布方法については特に制限がないが、たとえば、刷毛塗り、スプレー塗布、およびスクリーン印刷法等の方法を用いることができる。ペーストは、約１μｍ〜２ｍｍの厚さで塗布される。ペーストを塗布した後、使用する材料に応じた加熱温度および加熱時間で加熱し、燃料極１０２および酸化剤極１０８が作製される。加熱温度および加熱時間は、用いる材料によって適宜に選択されるが、たとえば、加熱温度１００℃〜２５０℃、加熱時間３０秒間〜３０分とすることができる。
【００４４】
本発明における固体電解質膜１１４は、用いる材料に応じて適宜な方法を採用して作製することができる。たとえば固体電解質膜１１４を有機高分子材料で構成する場合、有機高分子材料を溶媒に溶解ないし分散した液体を、ポリテトラフルオロエチレン等の剥離性シート等の上にキャストして乾燥させることにより得ることができる。
【００４５】
以上のようにして作製した固体電解質膜１１４を、燃料極１０２および酸化剤極１０８で挟み、ホットプレスし、電極構造を得る。このとき、燃料極側触媒層１０６および酸化剤極側触媒層１１２が固体電解質膜１１４と接するようにする。ホットプレスの条件は、材料に応じて選択されるが、固体電解質膜１１４や燃料極側触媒層１０６および酸化剤極側触媒層１１２中の固体電解質の微粒子を軟化点やガラス転移のある有機高分子で構成する場合、これらの有機高分子の軟化温度やガラス転位温度を超える温度とすることができる。具体的には、たとえば、温度１００〜２５０℃、圧力１〜１００ｋｇｆ／ｃｍ２、時間１０秒〜３００秒とする。
【００４６】
以上のようにして形成した電極構造を、燃料極１０２を燃料室５０２側にして、燃料室５０２内に導入する。このとき、酸化剤極１０８は大気に解放した状態で設置することができる。また、ゲル化したトラップ剤５０４を燃料室５０２の側壁に固定する。
【００４７】
次に、燃料電池５００の使用方法を説明する。まず、図示しない燃料タンクから、燃料室５０２に燃料１２４が導入され、燃料極１０２に供給される。酸化剤極１０８では空気中の酸素が取り込まれ、発電が行われる。このとき、燃料極１０２では原理的には二酸化炭素が発生するが、式（３）に示すように、この二酸化炭素は燃料１２４に含まれる水に溶解し、炭酸イオンまたは炭酸水素イオンを生成する。このようにして生成した炭酸イオンまたは炭酸水素イオンは、トラップ剤５０４の表面やトラップ剤５０４のゲル中の三次元網目構造中に取り込まれ、トラップ剤５０４中に含まれる金属陽イオンと反応して炭酸塩を形成する（式（４））。これにより、トラップ剤５０４表面やゲル中に炭酸塩が析出する。ここで、Ｍ２＋は金属陽イオンを示す。
【００４８】
ＣＯ２　＋　Ｈ２Ｏ　→　ＣＯ３２−　＋　２Ｈ＋　　（３）
ＣＯ３２−　＋　Ｍ２＋　→　ＭＣＯ３↓　　　（４）
【００４９】
本実施の形態によれば、燃料１２４中の二酸化炭素を効果的に除去することができるので、二酸化炭素による電池性能低下が低減され、燃料電池５００の出力を向上させることができる。また、炭酸塩は、燃料室５０２の側壁に設けられたトラップ剤５０４表面に析出するので、燃料極１０２への燃料１２４の供給を阻害することなく、燃料電池５００の出力を良好に保つことができる。
【００５０】
（第二の実施の形態）
図２は、本発明の第二の実施の形態における燃料電池を模式的に示した上面断面図である。本実施の形態において、トラップ剤５０４は第一の実施の形態と同様、金属陽イオンを含有する吸水性のゲルにより構成されるが、燃料極１０２近傍に設けられる点で第一の実施の形態と異なる。本実施の形態において、図１に示した第一の実施の形態と同様の構成要素には同様の符号を付し、適宜説明を省略する。
【００５１】
本実施の形態において、トラップ剤５０４は、燃料極１０２の燃料極側触媒層１０６が設けられた面とは反対の面に設けられる。本実施の形態において、トラップ剤５０４は燃料極１０２への燃料１２４の供給路を確保するために、燃料極１０２の一部を覆うように形成することができる。燃料極１０２表面において、図２に示したように、トラップ剤５０４が形成された領域と形成されていない領域とを交互にストライプ状に設けることができる。トラップ剤５０４は、基体１０４の燃料極側触媒層１０６が形成された面とは反対の面に吸水性ゲルの水溶液をストライプ状に配置し、ゲル化させることにより形成することができる。
【００５２】
これにより、トラップ剤５０４が形成されていない領域で燃料極１０２への燃料１２４の供給をスムーズに行いつつ、トラップ剤５０４が形成された領域において燃料極１０２で発生した炭酸イオンまたは炭酸水素イオンを速やかに効率よく炭酸塩として析出させることができる。そのため、トラップ剤５０４が形成されていない領域で燃料極１０２への燃料１２４の供給では二酸化炭素の発生が抑制されるので、燃料１２４を安定的に燃料極１０２に供給することができ、燃料電池５０６の出力を良好に保つことができる。
【００５３】
（第三の実施の形態）
図３は、本発明の第三の実施の形態における燃料電池を模式的に示した図である。本実施の形態においては、第一および第二の実施と同様の、金属陽イオンを含有した吸水性のゲルを円筒形の燃料電池に適用した例を説明する。図３（ａ）は燃料電池５０８の斜視図、図３（ｂ）は燃料電池５０８の上面断面図である。燃料電池５０８において、燃料極１０２は円筒形の固体電解質膜１１４の外側に設けられ、酸化剤極１０８は固体電解質膜１１４の内側に設けられている。固体電解質膜１１４の周囲には燃料室５０２が形成される。トラップ剤５０４は、燃料室５０２の側壁に設けられている。
【００５４】
本実施の形態によれば、燃料極１０２で発生する二酸化炭素を効果的に除去することができるので、二酸化炭素による電池性能低下が低減され、燃料電池５０８の出力を向上させることができる。また、炭酸塩は、燃料室５０２の側壁に設けられたトラップ剤５０４の内側表面に析出するので、燃料電池５０８への燃料の供給を阻害することなく、燃料電池５０８の出力を良好に保つことができる。
【００５５】
（第四の実施の形態）
図４は、本発明の第四の実施の形態における燃料電池を模式的に示した上面断面図である。本実施の形態において、燃料電池５１０は、陰イオンを選択的に通過させる陰イオン交換膜５１２により構成されたトラップ剤５１１を含む点で第一から第三の実施の形態と異なる。本実施の形態において、図１に示した第一の実施の形態と同様の構成要素には同様の符号を付し、適宜説明を省略する。
【００５６】
トラップ剤５１１は、袋状の陰イオン交換膜５１２の容器と、その内部に導入された金属陽イオンとを含む。陰イオン交換膜５１２としては、たとえば、アシプレックス（Ａｃｉｐｌｅｘ）（旭化成製）、セレミオン（Ｓｅｌｅｍｉｏｎ）（旭硝子製）、ネオセプタ（ＮＥＯＳＥＰＴＡ）（トクヤマ製）等を用いることができる。また、陰イオン交換膜５１２はこれらに限定されず、第四級アンモニウム塩基、第四級ピリジウム塩基を有する膜や、一級、二級、三級アミノ基を持つ膜を用いることができる。金属陽イオンは、たとえば塩化物として陰イオン交換膜５１２中に導入することができる。陰イオン交換膜５１２に金属塩化物を導入した後、陰イオン交換膜５１２の口を糸５１３でしばり、トラップ剤５１１を燃料室５０２内に設置する。この状態で燃料室５０２に燃料１２４を導入すると、陰イオン交換膜５１２は陰イオンのみを選択的に通過させるので、金属陽イオンは陰イオン交換膜５１２中に保持される。塩素イオンおよび燃料極で発生した炭酸イオン等の陰イオンは陰イオン交換膜５１２を通過する。陰イオン交換膜５１２を通過して内部に取り込まれた炭酸イオンは陰イオン交換膜５１２中で金属陽イオンと炭酸塩を形成して沈殿する。
【００５７】
本実施の形態においては、陰イオン交換膜５１２中の金属陽イオンが消費された後は、トラップ剤５１１を燃料室５０２から引き上げて新たなトラップ剤５１１を燃料室５０２に設置することができる。このように、トラップ剤５１１の取り外しを容易に行うことができるので、燃料１２４中の二酸化炭素を永続的に効率よく除去することができる。そのため、二酸化炭素による電池性能低下が低減され、燃料電池５１０の出力を向上させることができる。また、炭酸塩は、トラップ剤５１１の陰イオン交換膜５１２中で析出するので、燃料極１０２への燃料１２４の供給を阻害することなく、燃料電池５１０の出力を良好に保つことができる。
【００５８】
（第五の実施の形態）
図５は本発明の第五の実施の形態における燃料電池を模式的に示した面図である。本実施の形態において、図５（ａ）に示すように、燃料電池５１４は、トラップ剤５１１の形状が第四の形態と異なる。図５（ｂ）は、本実施の形態におけるトラップ剤５１１の斜視図である。トラップ剤５１１は、陰イオン交換膜５１８および骨組み５１６により構成された容器と、その内部に導入された金属陽イオンとを含む。
【００５９】
本実施の形態におけるトラップ剤５１１は、燃料室５０２に取り外し可能に取り付けることができる。これにより、トラップ剤５１１中の金属陽イオンが炭酸イオンと反応しつくした後に、トラップ剤５１１を容易に取り替えることができる。このように、トラップ剤５１１の取り外しを容易に行うことができるので、燃料中の二酸化炭素を永続的に効率よく除去することができる。そのため、二酸化炭素による電池性能低下が低減され、燃料電池５１４の出力を向上させることができる。また、炭酸塩は、トラップ剤５１１の陰イオン交換膜５１２中で析出するので、燃料極１０２への燃料の供給を阻害することなく、燃料電池５１４の出力を良好に保つことができる。
【００６０】
（第六の実施の形態）
図６は、本発明の第六の実施の形態における燃料電池を模式的に示した図である。本実施の形態においては、第四および第五の実施の形態と同様の陰イオン交換膜により構成されたトラップ剤５１１を円筒形の燃料電池に適用した例を説明する。図６（ａ）は燃料電池５２０の斜視図、図６（ｂ）は燃料電池５２０の上面断面図である。燃料電池５２０において、燃料極１０２は円筒形の固体電解質膜１１４の内側に設けられ、酸化剤極１０８は固体電解質膜１１４の外側に設けられている。またトラップ剤５１１は、円筒形の燃料電池５２０の中心部に導入される。
【００６１】
図６（ｃ）は、トラップ剤５１１の斜視図である。ここでも、トラップ剤５１１は、陰イオン交換膜５２４および骨組み５２２により構成された容器と、その内部に導入された金属陽イオンとを含む。トラップ剤５１１の底部は骨組み５２２または陰イオン交換膜５２４により閉じた形状とされる。これにより、トラップ剤５１１中の金属陽イオンと炭酸イオンが反応して析出した炭酸塩がトラップ剤５１１中に保持されるので、トラップ剤５１１中の金属陽イオンが消費された後は、トラップ剤５１１を容易に取り替えることができる。
【００６２】
図７は、図６に示した燃料電池５２０と同様の円筒形の固体電解質膜１１４を有する燃料電池において、燃料極１０２が固体電解質膜１１４の外側に設けられ、酸化剤極１０８が固体電解質膜１１４の内側に設けられた構成を示す上面断面図である。ここでも、トラップ剤５１１は、陰イオン交換膜５１２および金属陽イオンにより構成される。陰イオン交換膜５１２は、燃料極１０２と燃料室５０２の側壁との間に設けられ、陰イオン交換膜５１２を隔てて燃料室５０２の側壁側に金属陽イオンが導入される。
【００６３】
以上の構成により、燃料極１０２で発生した炭酸イオンは陰イオン交換膜５１２を通過して、燃料室５０２の側壁側で金属陽イオンと炭酸塩を形成して析出する。そのため、燃料中の二酸化炭素を効果的に除去することができるとともに、燃料極１０２への燃料の供給をスムーズに行うことができるので、燃料電池５２６の出力を良好に保つことができる。
【００６４】
（第七の実施の形態）
図８は本発明の第六の実施の形態における燃料電池を模式的に示した断面図である。本実施の形態において、金属陽イオンが多孔性セラミックスに担持される点で第一の実施の形態と異なる。多孔性セラミックスとしては、ゼオライト、層状ケイ酸塩、リン酸カルシウム、リン酸ジルコニウム、リン酸アルミニウム、酸化チタン、溶解性ガラス等が例示される。多孔性セラミックスとしてゼオライトを用いた場合、ゼオライトの陽イオン交換機能を利用してゼオライトに金属陽イオンを担持させることができる。
【００６５】
本実施の形態によれば、燃料極１０２で発生する二酸化炭素を多孔性セラミックに担持された金属陽イオンにより効果的に除去することができるので、二酸化炭素の発生による電池性能低下を阻止することができ、燃料電池５２８の出力を向上することができる。また、炭酸塩は、トラップ剤５３０表面に析出するので、燃料電池５２８への燃料の供給を阻害することなく、燃料電池５２８の出力を良好に保つことができる。さらに、トラップ剤５３０を燃料室５０２から引き上げて新たなトラップ剤５３０を燃料室５０２に設置することができるので、燃料１２４中の二酸化炭素を永続的に効率よく除去することができる。
【００６６】
なお、本実施の形態におけるトラップ剤５３０の形状は図示したものに限られず、様々に形成することができる。また、本実施の形態におけるトラップ剤５３０を円筒型の燃料電池に適用することもできる。
【００６７】
【実施例】
以下に本発明の燃料電池を実施例によって具体的に説明するが、本発明はこれらに限定されない。
【００６８】
（実施例１）
本実施例の燃料電池は以下のようにして製造した。固体電解質膜としてはナフィオン１１７（デュポン社製）を用いた。燃料極および酸化剤極の両方とも、炭素粒子としてデンカブラック（電気化学社製）、触媒として白金とルテニウムの１：１合金、固体電解質の微粒子として５％ナフィオンアルコール溶液（アルドリッチ・ケミカル社製）を用いた。触媒の合金と単素粒子の重量比は１：１とした。また、基体としては、燃料極および酸化剤極の両方とも、カーボンペーパー（東レ社製：ＴＧＰ−Ｈ−１２０）を用いた。
【００６９】
まず、５％ナフィオンアルコール溶液１８ｍｌに、触媒が担持されたデンカブラック１ｇを混ぜ、５０℃で約３時間超音波分散器にかけて、ペースト状にした。ナフィオン１１７のこのペースト状の試料をカーボンペーパーにスクリーン印刷法で２ｍｇ／ｃｍ２塗布した後、１２０℃で乾燥し、燃料極および酸化剤極を得た。これらの燃料極および酸化剤極をナフィオン１１７の両面に１２０℃でホットプレスすることにより、電極構造を形成した。
【００７０】
この電極構造により、燃料室と酸化剤室を分離して燃料電池を形成した。この燃料電池の燃料室内部に１０体積％メタノール水溶液を満たした。また、燃料中のカルシウムイオン（Ｃａ２＋）濃度が５体積％となるように、燃料室に塩化カルシウムを添加した。燃料電池の外部を大気中にさらして電池特性を測定した結果を表１に示す。このとき、出力電流密度を８０ｍＡ／ｃｍ２とした。また、参照として、ＣａＣｌ２を含まない燃料についても測定を行った。その結果も表１に示す。
【００７１】
【表１】
2004039307.tif 000003
【００７２】
表１に示すように、放電直後では、燃料の１０体積％メタノール水溶液中にＣａＣｌ２を含有させた電池１とＣａＣｌ２を含有させない電池２との発生電力の差はなかった。しかし、時間の経過とともに、電池２の発生電力は低下してきたが、電池１の発生電力は３時間経過後でも良好な値を示した。以上の結果から、ＣａＣｌ２を含有させた電池１においては、燃料極で発生する炭酸イオンがＣａ２＋イオンとの炭酸塩として析出し、燃料極表面から除去されるので、時間が経過しても発生電力を良好に保つことができたと考えられる。
【００７３】
以上のように、金属陽イオンの塩化物等を燃料電池の燃料室に導入するだけでも、電池特性が向上することが示された。
【００７４】
同様に、ＣａＣｌ２を含有させた寒天を燃料室に導入し、同様に電池特性を測定したところ、ＣａＣｌ２を導入しなかった系に比べて良好な発生電力を得ることができた。
【００７５】
以上、本発明を実施の形態および実施例をもとに説明した。この実施の形態および実施例は例示であり、その各構成要素や各処理プロセスの組合せにいろいろな変形例が可能であり、またそうした変形例も本発明の範囲にあることは当業者に理解されるところである。以下、そうした例を説明する。
【００７６】
トラップ剤としては、実施の形態で説明したものに限られず、金属陽イオンを表面に固定化でき、析出した炭酸塩を燃料から分離することができるものであればどのようなものを用いてもよい。たとえば、シリコーン等のゴム、ポリマー、フィルム等の中に金属陽イオンを導入することもできる。
【００７７】
また、実施例で説明したように、金属陽イオンの塩化物等を燃料電池の燃料室に導入したり、金属陽イオンを液体燃料に含有させて燃料電池に供給することもできる。
【００７８】
【発明の効果】
以上述べたように、本発明によれば、燃料電池の燃料極で発生する二酸化炭素を効率良く除去することができ、燃料電池の電池効率および出力密度を向上することができる。
【図面の簡単な説明】
【図１】本発明の第一の実施の形態における燃料電池を模式的に示した上面断面図である。
【図２】本発明の第二の実施の形態における燃料電池を模式的に示した上面断面図である。
【図３】本発明の第三の実施の形態における燃料電池を模式的に示した図である。
【図４】本発明の第四の実施の形態における燃料電池を模式的に示した上面断面図である。
【図５】本発明の第五の実施の形態における燃料電池を模式的に示した図である。
【図６】本発明の第六の実施の形態における燃料電池を模式的に示した図である。
【図７】第四から第六の実施の形態と同様の陰イオン交換膜を円筒形の燃料電池に適用した他の例を示す図である。
【図８】本発明の第七の実施の形態における燃料電池を模式的に示した断面図である。
【図９】従来の、一般的な固体高分子型燃料電池の単位セルを示す斜視図である。
【符号の説明】
１０２　燃料極
１０４　基体
１１０　基体
１０６　燃料極側触媒層
１０８　酸化剤極
１１２　酸化剤極側触媒層
１１４　固体電解質膜
１２４　燃料
１２６　酸化剤
２６２　燃料極
２６４　酸化剤極
２６６　固体高分子電解質膜
５００　燃料電池
５０２　燃料室
５０４　トラップ剤
５０６　燃料電池
５０８　燃料電池
５１０　燃料電池
５１１　トラップ剤
５１２　陰イオン交換膜
５１３　糸
５１４　燃料電池
５１６　骨組み
５１８　陰イオン交換膜
５２０　燃料電池
５２２　骨組み
５２４　陰イオン交換膜
５２６　燃料電池
５２８　燃料電池
５３０　トラップ剤
【図１】
2004039307.tif 000004
【図２】
2004039307.tif 000005
【図３】
2004039307.tif 000006
【図４】
2004039307.tif 000007
【図５】
2004039307.tif 000008
【図６】
2004039307.tif 000009
【図７】
2004039307.tif 000010
【図８】
2004039307.tif 000011
【図９】
2004039307.tif 000012